(57)【要約】【課題】  エポキシ系塗料を用いなくても、床面や壁面又は天井面などの下地面を養生することが可能になり、その施工がエポキシ系塗料を用いる場合に比べて容易にかつ短期間で済み、しかも安くつくという多くの利点を持つ導電性床壁天井養生シートを提供する。【解決手段】  床面、壁面又は天井面でなる下地面３を覆う樹脂シートでなるシート本体１に、表面層２又は導電層３を積層する。下地面１００に敷設したときの漏洩抵抗値Ｒ２が一定範囲に収まっている。シート本体１にはポリ塩化ビニル樹脂シートを用いることができ、導電層２には導電性フィラーを分散させた導電性樹脂組成物を用いることができる。シート本体１の表面に界面活性剤又は導電性樹脂組成物を塗布して表面光沢を付与しておいてもよい。【選択図】        図３
0003130475.tif 000002
【実用新案登録請求の範囲】
【請求項１】
床面、壁面又は天井面でなる下地面を覆うポリ塩化ビニル樹脂シートでなるシート本体が、
表面抵抗値Ｒ１が、Ｒ１＝１．６×１０9 〜１．６×１０11Ω
漏洩抵抗値Ｒ２が、Ｒ２＝２．１×１０7 〜２．１×１０11Ω
である導電性床壁天井養生シート。
【請求項２】
床面、壁面又は天井面でなる下地面を覆うポリ塩化ビニル樹脂シートでなるシート本体と、このシート本体の裏面に積層された導電層とを備えて、
表面抵抗値Ｒ１が、Ｒ１＝２．５×１０7 〜２．５×１０11Ω
漏洩抵抗値Ｒ２が、Ｒ２＝５．０×１０5 〜５．０×１０11Ω
である導電性床壁天井養生シート。
【請求項３】
床面、壁面又は天井面でなる下地面を覆うポリ塩化ビニル樹脂シートでなるシート本体と、このシート本体の表面に積層された表面層と、上記シート本体の裏面に積層された導電層とを備えて、
表面抵抗値Ｒ１が、Ｒ１＝０．１×１０4 〜５．３×１０8 Ω
漏洩抵抗値Ｒ２が、Ｒ２＝０．７×１０4 〜３．２×１０8 Ω
である導電性床壁天井養生シート。
【請求項４】
床面、壁面又は天井面でなる下地面を覆うポリ塩化ビニル樹脂シートでなる２層のシート本体と、これら２層のシート本体の相互間に介在された導電層とを備えて、
表面抵抗値Ｒ１が、Ｒ１＝２．５×１０7 〜２．５×１０9 Ω
漏洩抵抗値Ｒ２が、Ｒ２＝１．４×１０6 〜５．２×１０10Ω
である導電性床壁天井養生シート。
【請求項５】
床面、壁面又は天井面でなる下地面を覆うポリ塩化ビニル樹脂シートでなる２層のシート本体と、これら２層のシート本体の相互間に介在された導電層、片側層の上記シート本体の表面に積層された表面層とを備えて、
表面抵抗値Ｒ１が、Ｒ１＝０．１×１０4 〜５．３×１０8 Ω
漏洩抵抗値Ｒ２が、Ｒ２＝２．７×１０5 〜３．２×１０9 Ω
である導電性床壁天井養生シート。
【請求項６】
上記表面層が印刷層及びコーティング層の２層でなる請求項３、または請求項５のいずれか１項に記載した導電性床壁天井養生シート。
【請求項７】
上記コーティング層が界面活性剤又は導電性樹脂組成物の表面光沢を持つ塗布層である請求項６に記載した導電性床壁天井養生シート。
【請求項８】
上記導電層が導電性フィラーを分散させた導電性樹脂組成物でなる請求項２ないし請求項５のいずれか１項に記載した導電性床壁天井養生シート。
【考案の詳細な説明】
【技術分野】
【０００１】
本考案は、導電性床壁天井養生シート、特に、工場、研究所、事務所などのように、静電気除去作用を発揮することが望まれる床面や壁面又は天井面などに重ね合わせて敷設される導電性床壁天井養生シートに関する。
【背景技術】
【０００２】
従来、塵芥の飛散や付着を抑制しておくことが要求される工場、研究所、事務所などの床面や壁面などには緑色のエポキシ系塗料を塗布するということが行われていた。
【考案の開示】
【考案が解決しようとする課題】
【０００３】
しかしながら、床面や壁面などにエポキシ塗料を塗布して仕上げる工程には、面倒で熟練を要する塗料塗布工程のほか、塗布後の数日間（２〜３日間）を費やす塗料乾燥工程などが含まれるために、従来は、多くの期間と労力を必要としていただけでなく、機械類や机類、事務機器類などが搬入されている室内での作業では、それらを室内から撤去して上記工程を行うことを要するために作業が大掛かりになっていた。また、一旦塗布した塗料は、人員の歩行や退化によって剥がれ落ちることが多いため、定期的に又は必要に応じて塗り直し作業を行うことを余儀なくされ、そのような塗り直し作業に際しても、上記したような多くの期間と労力を必要としたり、機械類などの室内からの撤去作業を行うことを要していた。これらの事情により、従来のエポキシ塗料を塗布することによって室内での塵芥の飛散や付着を防ぐことには、多大な費用と管理コストがかかるという問題があった。
【０００４】
本考案は以上の問題に鑑みてなされたものであり、床面や壁面にエポキシ塗料を塗布することに代え、床面や壁面又は天井面などの下地面にシートを敷設することを基本とし、そのシートの導電性を一定範囲内に収めておくことによって、塵芥の飛散や付着を抑制することのできる導電性床壁天井養生シートを提供することを目的とする。
【課題を解決するための手段】
【０００５】
請求項１に係る考案は、床面、壁面又は天井面でなる下地面を覆うポリ塩化ビニル樹脂シートでなるシート本体が、
表面抵抗値Ｒ１が、Ｒ１＝１．６×１０9 〜１．６×１０11Ω
漏洩抵抗値Ｒ２が、Ｒ２＝２．１×１０7 〜２．１×１０11Ω
である導電性床壁天井養生シートを提供したものである。
【０００６】
請求項２に係る考案は、床面、壁面又は天井面でなる下地面を覆うポリ塩化ビニル樹脂シートでなるシート本体と、このシート本体の裏面に積層された導電層とを備えて、
表面抵抗値Ｒ１が、Ｒ１＝２．５×１０7 〜２．５×１０11Ω
漏洩抵抗値Ｒ２が、Ｒ２＝５．０×１０5 〜５．０×１０11Ω
である導電性床壁天井養生シートを提供したものである。
【０００７】
請求項３に係る考案は、床面、壁面又は天井面でなる下地面を覆うポリ塩化ビニル樹脂シートでなるシート本体と、このシート本体の表面に積層された表面層と、上記シート本体の裏面に積層された導電層とを備えて、
表面抵抗値Ｒ１が、Ｒ１＝０．１×１０4 〜５．３×１０8 Ω
漏洩抵抗値Ｒ２が、Ｒ２＝０．７×１０4 〜３．２×１０8 Ω
である導電性床壁天井養生シートを提供したものである。
【０００８】
請求項４に係る考案は、床面、壁面又は天井面でなる下地面を覆うポリ塩化ビニル樹脂シートでなる２層のシート本体と、これら２層のシート本体の相互間に介在された導電層とを備えて、
表面抵抗値Ｒ１が、Ｒ１＝２．５×１０7 〜２．５×１０9 Ω
漏洩抵抗値Ｒ２が、Ｒ２＝１．４×１０6 〜５．２×１０10Ω
である導電性床壁天井養生シートを提供したものである。
【０００９】
請求項５に係る考案は、床面、壁面又は天井面でなる下地面を覆うポリ塩化ビニル樹脂シートでなる２層のシート本体と、これら２層のシート本体の相互間に介在された導電層、片側層の上記シート本体の表面に積層された表面層とを備えて、
表面抵抗値Ｒ１が、Ｒ１＝０．１×１０4 〜５．３×１０8 Ω
漏洩抵抗値Ｒ２が、Ｒ２＝２．７×１０5 〜３．２×１０9 Ω
である導電性床壁天井養生シートを提供したものである。
【００１０】
上記の各考案において、表面層を有するものにあっては、その表面層が印刷層及びコーティング層の２層でなるものであってもよい。この場合に、コーティング層は、界面活性剤又は導電性樹脂組成物の表面光沢を持つ塗布層として形成することが可能である。
【００１１】
また、上記の各考案において、導電層を有するものにあっては、その導電層が導電性フィラーを分散させた導電性樹脂組成物でなるものであってもよい。
【００１２】
上記した各請求項に係る構成を備える導電性床壁天井養生シートによれば、当該導電性床壁天井養生シートを床面や壁面又は天井面などの下地面に敷設するだけで施工が完了するので、従来のエポキシ系塗料を用いる場合のように面倒な塗布工程や時間のかかる乾燥工程を行う必要がなくなって施工の時間と労力が大幅に軽減される。また、当該導電性床壁天井養生シートを機械類や机類、事務機器類などの設置箇所で切り欠いたり切り開いたりして下地面に敷設することが可能であるので、それらの機械類などを室内から撤去せずに施工することも可能である。したがって、熟練を必要とせずに短時間で容易に施工することが可能になるという利点がある。
【００１３】
また、シート本体が一定の耐久性や耐引裂性といった機械的耐性を発揮するために、人員の歩行によって早期に下地面が露出したりすることも少なくなる。さらに、シート本体の裏面に積層されている導電層が下地面に重ね合わされるために、静電気が下地面に逃がされて、シート本体の表面に塵芥が付着したり室内に塵芥が飛散したりすることを防ぐことにも役立つ。
【考案の効果】
【００１４】
以上のように、本考案に係る導電性床壁天井養生シートによれば、従来のエポキシ系塗料を用いなくても、床面や壁面又は天井面などの下地面を養生することが可能になり、しかも、その施工がエポキシ系塗料を用いる場合に比べて容易にかつ短期間で済むだけでなく、管理コストもエポキシ系塗料を用いる場合に比べて安くつくという多くの利点が発揮される。その上、室内での塵芥の飛散や付着が当該導電性床壁天井養生シートに付与されている表面抵抗値や漏洩抵抗値によって防止されるという利点もある。
【考案を実施するための最良の形態】
【００１５】
図１は請求項１の考案の実施形態に係る導電性床壁天井養生シートＡ（実施例１）の説明図である。同図の導電性床壁天井養生シートＡは、床面、壁面又は天井面でなる下地面を覆うポリ塩化ビニル樹脂シートでなるシート本体１と、このシート本体１の表面に積層された単層の表面層２とを備えて、表面抵抗値Ｒ１と漏洩抵抗値Ｒ２とが下記範囲に収まっている。
Ｒ１＝１．６×１０9 〜１．６×１０11Ω
Ｒ２＝２．１×１０7 〜２．１×１０11Ω
【００１６】
図２は請求項２の考案の実施形態に係る導電性床壁天井養生シートＡ（実施例２）の説明図である。同図の導電性床壁天井養生シートＡは、床面、壁面又は天井面でなる下地面を覆うポリ塩化ビニル樹脂シートでなるシート本体１であって、表面抵抗値Ｒ１と漏洩抵抗値Ｒ２とが下記範囲に収まっている。
Ｒ１＝２．５×１０7 〜２．５×１０11Ω
Ｒ２＝５．０×１０5 〜５．０×１０11Ω
【００１７】
図３は請求項３の考案の実施形態に係る導電性床壁天井養生シートＡ（実施例３）の説明図である。同図の導電性床壁天井養生シートＡは、床面、壁面又は天井面でなる下地面を覆うポリ塩化ビニル樹脂シートでなるシート本体１と、このシート本体の表面に積層された表面層２と、シート本体１の裏面に積層された導電層３とを備えて、表面抵抗値Ｒ１と漏洩抵抗値Ｒ２とが下記範囲に収まっている。
Ｒ１＝０．１×１０4 〜５．３×１０8 Ω
Ｒ２＝０．７×１０4 〜３．２×１０8 Ω
【００１８】
図４は請求項４の考案の実施形態に係る導電性床壁天井養生シートＡ（実施例４）の説明図である。同図の導電性床壁天井養生シートＡは、床面、壁面又は天井面でなる下地面を覆うポリ塩化ビニル樹脂シートでなる２層のシート本体１，１と、これら２層のシート本体１，１の相互間に介在された導電層３とを備えて、表面抵抗値Ｒ１と漏洩抵抗値Ｒ２とが下記範囲に収まっている。
Ｒ１＝２．５×１０7 〜２．５×１０9 Ω
Ｒ２＝１．４×１０6 〜５．２×１０10Ω
【００１９】
図５は請求項５の考案の実施形態に係る導電性床壁天井養生シートＡ（実施例５）の説明図である。同図の導電性床壁天井養生シートＡは、床面、壁面又は天井面でなる下地面を覆うポリ塩化ビニル樹脂シートでなる２層のシート本体１，１と、これら２層のシート本体の相互間に介在された導電層３と、片側のシート本体１の表面に積層された表面層２とを備えて、表面抵抗値Ｒ１と漏洩抵抗値Ｒ２とが下記範囲に収まっている。
Ｒ１＝０．１×１０4 〜５．３×１０8 Ω
Ｒ２＝２．７×１０5 〜３．２×１０9 Ω
【００２０】
図１〜図５に示したそれぞれの導電性床壁天井養生シートＡは、図６のように床面、壁面又は天井面でなる下地面１００に重なり合う形態で施工される。この場合において、図３のように導電層３がシート本体１の裏面に積層されて露出されているものでは、その導電層３が下地面２００に重なり合って面接触する状態に施工される。また、図１、図２、図４及び図５のようにシート本体１の裏面が露出しているものでは、そのシート本体１が下地面２００に重なり合って面接触する状態に施工される。
【００２１】
工場、研究所、事務所などにこの導電性床壁天井養生シートＡを施工する工程は、たとえばロール巻き状の当該シートＡを繰り出しながら下地面１００に敷設するだけで済み、従来のエポキシ系塗料を塗布する場合のように面倒な塗布工程や数日間を費やす乾燥工程は行う必要がない。したがって、施工はエポキシ系塗料を用いる場合に比べて容易であり、それほどの熟練も必要としない上、施工期間が大幅に短縮される。また、機械類や机類、事務機器類などが室内に搬入されている場合であっても、それらの設置箇所で導電性床壁天井養生シートを切り欠いたり切り開いたりして下地面１００に敷設することが可能である。その結果、それらの機械類などを室内から撤去せずに施工することが可能になるという利便性もある。
【００２２】
ところで、塵芥の飛散や付着を抑制する静電気除去作用を発揮する導電性床壁天井養生シートＡにあっては、下地面１００に敷設した状態での表面抵抗値Ｒ１と漏洩抵抗値Ｒ２、特に漏洩抵抗値Ｒ２が一定範囲に収まっていることが要求される。漏洩抵抗値Ｒ２は下地面１００に敷設された導電性床壁天井養生シートＡの電気的性能を表す指標であると云える。そして、この漏洩抵抗値Ｒ２が１０4 〜１０6 Ωの範囲内であれば静電気の緩和作用（漏洩）が非常に優れているとされ、漏洩抵抗値Ｒ２が１０7 〜１０9 Ωの範囲内であれば静電気の緩和作用（漏洩）が優れているとされている。
【００２３】
この点を勘案すると、上掲の実施例１〜５としての導電性床壁天井養生シートＡはいずれも、その漏洩抵抗値Ｒ２のほぼ全領域で、静電気の緩和作用（漏洩）が優れているとされる上記１０7 〜１０9 Ωの範囲と重なっていて、その１０7 〜１０9 Ωの範囲から逸脱している領域は狭い範囲だけであるに過ぎない。そして、この漏洩抵抗値Ｒ２には測定誤差が不可避的に存在するので、上記した実施例１〜５の導電性床壁天井養生シートＡはいずれも静電気除去作用を発揮して塵芥の飛散や付着を防止する作用を発揮すると云える。
【００２４】
したがって、図６のように下地面１００に導電性床壁天井養生シートＡを敷設した状態では、その導電性床壁天井養生シートＡに帯電した静電気が下地面１００に速やかに逃がされるようになり、その結果、導電性床壁天井養生シートＡに微細な塵芥が静電付着したりすることが抑制され、また、導電性床壁天井養生シートＡの電荷と反対の電荷を帯びた塵芥が室内に飛散したりすることが抑制される。
【００２５】
実施例３、５で示した表面層２を有する導電性床壁天井養生シートＡにおいて、その表面層２は当該導電性床壁天井養生シートＡの表面に光沢を付与するための光沢層などを単一層として形成することが可能であるけれとも、着色や様々な表示を施すことも可能であり、その場合には、表面層２を印刷層及びコーティング層の２層によって形成することが望まれる。表面層２をこのような２層によって形成した場合に、コーティング層は、印刷層を保護する表面膜として機能する。
【００２６】
実施例２〜５の各導電性床壁天井養生シートＡにおいて、導電層３は導電性インクの塗布層によって形成することが可能である。ここで、導電性インクとしては、たとえば、導電性カーボンブラック６％と塩化ビニル系樹脂１３％とをケトン系又は芳香族系の溶剤８１％に溶解させたものを用いることが可能である。また、導電層３には、導電性フィラーを分散させた導電性樹脂組成物（たとえば、上記導電性インク）を用いることも可能である。導電性フィラーには、金属粉（銀系、銅系、銀銅複合系、ニッケル系、アルミニウム系などの金属粉）やカーボンブラックなどの導電性微粒子（導電性フィラー）を用いることができる。なお、上記の配合組成を持つ導電性インクでは、たとえば１０4 〜１０5 Ω程度の表面抵抗値を得ることができ、導電性フィラーを分散させることによってさらに表面抵抗値を小さくすることが可能である。
【００２７】
実施例１〜５の各導電性床壁天井養生シートＡにおいて、シート本体１には、耐久性や耐引裂性といった機械的耐性に優れているとされるＰＶＣシート（ポリ塩化ビニル樹脂シート）を用いることができるので、そうすることにより、当該導電性床壁天井養生シートの上を人員が歩行しても容易に破れることがなくなる。したがって、ＰＶＣシートをシート本体１として用いた導電性床壁天井養生シートＡでは、それが破れるといった理由で早期に下地面１００が露出したりすることが少なくなり、そのことが管理コストや修理コストの低減にも役立つようになる。シート本体１として用い得るＰＶＣシートは、たとえばレジン（ＰＶＣ）１００部に対して、可塑剤２０〜２００部、安定剤０．１〜１０部、界面滑性剤０．１〜２０部、顔料１〜３０部を配合したものを好適に用い得る。
【００２８】
本考案に係る導電性床壁天井養生シートＡにおいて、表面光沢が付与されているものは、その表面光沢の状態に見合って清潔感が向上するという利点がある。
【００２９】
本考案に係る導電性床壁天井養生シートＡは、その裏面を導電性接着剤を用いて下地面１００に接合しておいてもよい。また、導電性床壁天井養生シートの厚さは１ｍｍ以下であってもよい。
【図面の簡単な説明】
【００３０】
【図１】実施例１による導電性床壁天井養生シートの説明図である。
【図２】実施例２による導電性床壁天井養生シートの説明図である。
【図３】実施例３による導電性床壁天井養生シートの説明図である。
【図４】実施例４による導電性床壁天井養生シートの説明図である。
【図５】実施例５による導電性床壁天井養生シートの説明図である。
【図６】使用状態説明図である。
【符号の説明】
【００３１】
Ａ  導電性床壁天井養生シート
１  シート本体
２  表面層
３  導電層
１００  下地面
【図１】
0003130475.tif 000003
【図２】
0003130475.tif 000004
【図３】
0003130475.tif 000005
【図４】
0003130475.tif 000006
【図５】
0003130475.tif 000007
【図６】
0003130475.tif 000008